(57)【要約】【課題】使用時には手提げ部と直方体形状の袋体部が形成され、使用後には回収や焼却の必要がない生分解性プラスチックフィルム製の新聞古紙回収袋及びその製造方法を提供する。【解決手段】古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、ガゼット折りの外側と内側のフィルムが各一対ごとに、上縁及び底縁のガゼット内折り端近傍から袋の上縁及び底縁まで斜方向に溶着されてなる新聞古紙回収袋、及び、長尺のチューブ状のフィルムを移送しつつ、(１)ガゼット折り工程、(２)切断工程、(３)打抜工程、(４)溶着工程、(５)溶断工程を有する新聞古紙回収袋の製造方法。【選択図】図１
2005313968.tif 000002
【特許請求の範囲】
【請求項１】
古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、ガゼット折りの外側と内側のフィルムが各一対ごとに、上縁及び底縁のガゼット内折り端近傍から袋の上縁及び底縁まで斜方向に溶着されてなることを特徴とする新聞古紙回収袋。
【請求項２】
生分解性プラスチックフィルムのヒートシール強さが、５Ｎ／１０ｍｍ以上である請求項１記載の新聞古紙回収袋。
【請求項３】
生分解性プラスチックフィルムが、脂肪族ポリエステルフィルムである請求項１記載の新聞古紙回収袋。
【請求項４】
脂肪族ポリエステルがフィルムが、ポリブチレンサクシネート若しくはポリブチレンサクシネートアジペート又はそれらをジイソシアネート化合物を用いて鎖延長した高分子のフィルムである請求項３記載の新聞古紙回収袋。
【請求項５】
長尺のチューブ状のヒートシール性を有する生分解性プラスチックフィルムを移送しつつ、（１）両側縁に一対のＷ字形のガゼット折りを有する帯状フィルムを形成する工程、（２）一方のガゼット折りの内部中央の折り目を切断する工程、（３）内部中央の折り目を切断した方の側縁において、袋体の幅ごとに打抜刃と打抜受け板によりフィルム４枚を打ち抜く工程、（４）両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、及び、（５）帯状フィルムを袋体の幅ごとに熱溶断刃を押し付けて溶断する工程、又は、（５'）帯状フィルムを袋体の幅ごとに熱溶着刃を押し付けて溶着したのち切断刃により切断する工程を有することを特徴とする新聞古紙回収袋の製造方法。
【請求項６】
長尺のチューブ状のヒートシール性を有する生分解性プラスチックフィルムを移送しつつ、（１）両側縁に一対のＷ字形のガゼット折りを有する帯状フィルムを形成する工程、（２）一方のガゼット折りの内部中央の折り目を切断する工程、（４）両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、（５）帯状フィルムを袋体の幅ごとに熱溶断刃を押し付けて溶断、又は、（５'）帯状フィルムを袋体の幅ごとに熱溶着刃を押し付けて溶着したのち切断刃により切断して袋体を分離する工程を有し、次いで、（６）分離された袋体を積み重ね、内部中央の折り目を切断した方の側縁を打抜刃により打ち抜く工程を有することを特徴とする新聞古紙回収袋の製造方法。
【発明の詳細な説明】
【技術分野】
【０００１】
本発明は、新聞古紙回収袋及びその製造方法に関する。さらに詳しくは、本発明は、長方形に折り畳んだ状態で保管することができ、使用時には大きい重量に耐える手提げ部と、長方形の底面を有する直方体形状の袋体部が形成され、使用後には生分解し、回収や焼却の必要がない生分解性プラスチックフィルム製の新聞古紙回収袋及びその製造方法に関する。
【背景技術】
【０００２】
新聞、折り込み広告、雑誌、包装紙などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として有意義であるのみならず、資源環境問題への寄与が大きい。このために、新聞販売店、自治体、町内会、ＰＴＡなどにより、各家庭からの新聞などの古紙の回収が積極的に進められている。
しかし、古紙の市場は需給バランスの変動が激しく、古紙の価格が低迷を続ける時代も訪れるので、回収袋も安価であることが極力求められる。一方、新聞と折り込み広告を合わせると半月分で５ｋｇ程度の重量となり、回収袋にもこの重量に耐えて運搬し得るだけの強度が要求される。回収された古紙は、古紙集荷段階において選別が行われるが、この工程は人手に頼らざるを得ず、古紙のコストアップの一因となり、以後の機械的処理や古紙パルプの品質への影響が大きい。さらに、古紙選別の際には、古紙を収納していた古紙回収袋が新たな廃棄物となり、その焼却処理などが必要になる。古紙回収袋が生分解性プラスチックフィルムで構成されていれば、土中に埋め込むことにより、焼却などの手段を施すことなく、環境に悪影響を及ぼすことなく、微生物などの作用により、自然に分解消滅させることが可能となる。しかし、従来は、短時間で生物学的に分解し、新聞古紙を収納して運搬するために十分な強度を有する新聞古紙回収袋を経済的に製造する方法は知られていなかった。
【発明の開示】
【発明が解決しようとする課題】
【０００３】
本発明は、長方形に折り畳んだ状態で保管することができ、使用時には大きい重量に耐える手提げ部と、長方形の底面を有する直方体形状の袋体部が形成され、使用後には生分解し、回収や焼却の必要がない生分解性プラスチックフィルム製の新聞古紙回収袋及びその製造方法を提供することを目的としてなされたものである。
【課題を解決するための手段】
【０００４】
本発明者らは、上記の課題を解決すべく鋭意研究を重ねた結果、古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、上縁のガゼット折りから手提げ部が形成され、ガゼット折りの外側と内側のフィルムが各一対ごとに、上縁及び底縁のガゼット内折り端近傍から袋の上縁及び底縁まで斜方向に溶着されてなる新聞古紙回収袋は、一連の製造工程で効率的に製造することができ、かつ、新聞古紙を収納して取り扱うための十分な強度を有することを見いだし、この知見に基づいて本発明を完成するに至った。
すなわち、本発明は、
（１）古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、ガゼット折りの外側と内側のフィルムが各一対ごとに、上縁及び底縁のガゼット内折り端近傍から袋の上縁及び底縁まで斜方向に溶着されてなることを特徴とする新聞古紙回収袋、
（２）生分解性プラスチックフィルムのヒートシール強さが、５Ｎ／１０ｍｍ以上である(１)記載の新聞古紙回収袋、
（３）生分解性プラスチックフィルムが、脂肪族ポリエステルフィルムである(１)記載の新聞古紙回収袋、
（４）脂肪族ポリエステルがフィルムが、ポリブチレンサクシネート若しくはポリブチレンサクシネートアジペート又はそれらをジイソシアネート化合物を用いて鎖延長した高分子のフィルムである(３)記載の新聞古紙回収袋、
（５）長尺のチューブ状のヒートシール性を有する生分解性プラスチックフィルムを移送しつつ、(１)両側縁に一対のＷ字形のガゼット折りを有する帯状フィルムを形成する工程、(２)一方のガゼット折りの内部中央の折り目を切断する工程、(３)内部中央の折り目を切断した方の側縁において、袋体の幅ごとに打抜刃と打抜受け板によりフィルム４枚を打ち抜く工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、及び、(５)帯状フィルムを袋体の幅ごとに熱溶断刃を押し付けて溶断する工程、又は、(５')帯状フィルムを袋体の幅ごとに熱溶着刃を押し付けて溶着したのち切断刃により切断する工程を有することを特徴とする新聞古紙回収袋の製造方法、及び、
（６）長尺のチューブ状のヒートシール性を有する生分解性プラスチックフィルムを移送しつつ、(１)両側縁に一対のＷ字形のガゼット折りを有する帯状フィルムを形成する工程、(２)一方のガゼット折りの内部中央の折り目を切断する工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、(５)帯状フィルムを袋体の幅ごとに熱溶断刃を押し付けて溶断、又は、(５')帯状フィルムを袋体の幅ごとに熱溶着刃を押し付けて溶着したのち切断刃により切断して袋体を分離する工程を有し、次いで、(６)分離された袋体を積み重ね、内部中央の折り目を切断した方の側縁を打抜刃により打ち抜く工程を有することを特徴とする新聞古紙回収袋の製造方法、
を提供するものである。
【発明の効果】
【０００５】
本発明の新聞古紙回収袋は、古紙を収納して取り扱うために十分な強度を有し、輸送中の破袋などがなく、使用後は生物学的に分解して消滅するので、処分のための焼却炉などを必要としない。本発明の製造方法によれば、このような新聞古紙回収袋を、一連の工程により、効率よく経済的に製造することができる。
【発明を実施するための最良の形態】
【０００６】
本発明の新聞古紙回収袋は、古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、ガゼット折りの外側と内側のフィルムが各一対ごとに、上縁及び底縁のガゼット内折り端近傍から袋の上縁及び底縁まで斜方向に溶着されてなる新聞古紙回収袋である。
図１は、本発明の新聞古紙回収袋の一態様の平面図、Ａ−Ａ線切断部端面図及びＢ−Ｂ線切断部端面図であり、図２は、この新聞古紙回収袋を開いた状態を示す斜視図である。
図１に示す新聞古紙回収袋を開くと、切断されていないガゼット折り１が開いて、短辺の長さ２ａ、長辺の長さｂの長方形の底面が形成される。新聞の一面を四つに折り畳むと、短辺の長さ約２０ｃｍ、長辺の長さ約２７ｃｍの長方形となり、読了後の新聞の折り畳み形状は少しくずれるので、ａすなわち底縁のガゼット折りの深さは１０.５〜１２ｃｍであることが好ましく、ｂが２８〜３２ｃｍであることが好ましい。
底縁のガゼット折りの内折り端近傍から袋の底縁まで斜方向に溶着されてなる溶着線２が、袋の底縁となす角度αは、略４５度であることが好ましい。角度αが４５度であると、新聞古紙回収袋を開いたときに、図２に示すように、直方体形状の袋体の側面の下部に略直角二等辺三角形の折り重ね部分が形成される。図１において、ｃが新聞古紙回収袋を開いたときに形成される直方体形状の袋体の深さとなる。ｃは、収納する新聞古紙の量に応じて適宜選択することができるが、通常は３０〜４０ｃｍであることが好ましい。
【０００７】
本発明方法において、底縁側のガゼット折りの溶着線は、新聞古紙回収袋の両側端にあたる溶着線の先端部３において、底縁と平行になる方向に湾曲していることが好ましい。先端部において側縁と平行になる方向に湾曲した溶着線は、新聞古紙回収袋を開いて直方体形状の袋体を形成したとき、先端部において水平方向に湾曲するので、新聞古紙回収袋に新聞古紙を収納して運搬するときにかかる応力を水平方向に分散し、溶着線の先端部への応力の集中を防ぎ、溶着線の先端部における新聞古紙回収袋の破損を防止することができる。
図１において、内部中央の折り目が切断されたガゼット折り４は、新聞古紙回収袋を開いたときに、手提げ部５を形成し、打ち抜き部６に手を入れて２条の手提げ部を把持し、新聞古紙回収袋を運搬することができる。手提げ部を形成するガゼット折りの深さに特に制限はなく、収納する新聞古紙の重量、プラスチックフィルムの厚さ、新聞古紙回収袋の使い勝手などに応じて適宜選択することができるが、開かれた新聞古紙回収袋の開口部において、２条の手提げ部が重なり合わないように、手提げ部を形成するガゼット折りの深さは、底縁のガゼット折りの深さよりも浅いことが好ましい。
図１において、上縁のガゼット折りの溶着線７が上縁となす角度βは、上縁近傍においては略４５度であることが好ましく、溶着線の先端部８において、上縁と平行になる方向に湾曲していることが好ましい。先端部において上縁と平行になる方向に湾曲した溶着線は、新聞古紙回収袋を開いて直方体形状の袋体としたとき、先端部において水平方向に湾曲するので、新聞古紙回収袋に新聞古紙を収納して運搬するときにかかる応力を水平方向に分散し、溶着線の先端部への応力の集中を防ぐので、溶着線の先端部における新聞古紙回収袋の破損を防止することができる。
【０００８】
本発明においては、ヒートシール性を有する生分解性プラスチックフィルムのヒートシール強さが５Ｎ／１０ｍｍ以上であることが好ましく、８Ｎ／１０ｍｍ以上であることがより好ましく、１０Ｎ／１０ｍｍ以上であることがさらに好ましい。ヒートシール強さは、生分解性プラスチックフィルム２枚を重ね、ヒートシール幅２ｍｍ、温度１７５℃、圧力２２０ｋＰａ、ヒートシール時間０.３秒でヒートシールすることにより試験片を作製し、ＪＩＳ Ｚ １７１１ ８.４にしたがって測定することができる。生分解性プラスチックフィルムのヒートシール強さが５Ｎ／１０ｍｍ未満であると、新聞古紙を収納して取り扱うときの新聞古紙回収袋としての強度が不足するおそれがある。
本発明においては、ヒートシール性を有する生分解性プラスチックフィルムが脂肪族ポリエステルフィルムであることが好ましい。また、脂肪族ポリエステルフィルムが、ポリブチレンサクシネート若しくはポリブチレンサクシネートアジペート又はそれらをジイソシアネート化合物を用いて鎖延長した高分子のフィルムであることが好ましい。ポリブチレンサクシネート若しくはポリブチレンサクシネートアジペート又はそれらをジイソシアネート化合物を用いて鎖延長した高分子は、インフレーション法による製膜が可能であり、柔軟で、従来より新聞古紙回収袋の材料として用いられてきた低密度ポリエチレンに類似した機械的特性を有するので、従来技術を応用して製造することができ、消費者も抵抗感なく使用することができる。
【０００９】
本発明の新聞古紙回収袋の製造方法の第一の態様は、長尺のチューブ状のヒートシール性を有するプラスチックフィルムを移送しつつ、(１)両側縁に一対のＷ字形のガゼット折りを有する帯状フィルムを形成する工程、(２)一方のガゼット折りの内部中央の折り目を切断する工程、(３)内部中央の折り目を切断した方の側縁において、袋体の幅ごとに打抜刃と打抜受け板によりフィルム４枚を打ち抜く工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、及び、(５)帯状フィルムを袋体の幅ごとに熱溶断刃を押し付けて溶断する工程、又は、(５')帯状フィルムを袋体の幅こどに熱溶着刃を押し付けて溶着したのち切断刃により切断する工程を有する。
図３は、本発明方法の実施の一態様の工程系統図である。長尺のチューブ状のヒートシール性を有する生分解性プラスチックフィルム９を連続的に移送しつつ、ガゼッター１０を通すことにより両側縁に一対のＷ字形のガゼット折りを有する帯状フィルム１１を形成し、切断刃１２により、一方のガゼット折りの内部中央の折り目を切断する。次いで、図示しない移送手段により、帯状フィルムの送りをピッチ移送に切り替え、内部中央の折り目を切断した方の側縁において、袋体の幅ごとに打抜刃１３と打抜受け板１４によりフィルム４枚を打ち抜き、手提げ部となる部分を形成する。両側縁のガゼット折りの間に溶着受け板１５を挿入し、隣接する袋体の境界線の両側端において略Ｖ字形の熱溶着刃１６を押し付け、ガゼット折りされたフィルム２枚ずつを側縁に対して斜方向をなす線状に溶着する。最後に、帯状フィルムを袋体の幅ごとに熱溶断刃１７を押し付けて溶断し、新聞古紙回収袋１８を完成する。
【００１０】
本態様においては、(１)ガゼット折りから(５)溶断又は(５')切断までを２工程に分け、例えば、(１)両側縁に一対のＷ字形のガゼット折りを有する帯状フィルムを形成していったん巻き取り、あるいは、(１)両側縁に一対のＷ字形のガゼット折りを有する帯状フィルムを形成し、(２)一方のガゼット折りの内部中央の折り目を切断していったん巻き取り、以後の工程の原反フィルムとして用いることもできる。
本態様においては、(１)ガゼット折りが最初の工程、(５)溶断又は(５')切断が最後の工程となるが、中間の(２)折り目の切断、(３)打ち抜き及び(４)溶着の各工程は、任意の順序に入れ替えることができる。本発明方法においては、(５)帯状フィルムを袋体の幅ごとに熱溶断刃を押し付けて溶断する工程の代わりに、(５')帯状フィルムを袋体の幅ごとに熱溶着刃を押し付けて２本の平行な熱溶着線で熱溶着し、次いで切断刃により２本の熱溶着線の間を切断することもできる。また、図３に示す態様においては、(４)溶着工程において、上側のフィルム２枚と下側のフィルム２枚をそれぞれ同時に熱溶着しているが、上側のフィルム２枚と下側のフィルム２枚の溶着を別々に分けて行うこともできる。
図３に示す工程により製造された新聞古紙回収袋は、図１に示すように、折り畳まれた状態の完成品となるので、そのまま出荷単位枚数を梱包して保管、輸送することができる。
【００１１】
本発明の新聞古紙回収袋の製造方法の第二の態様は、長尺のチューブ状のヒートシール性を有する生分解性プラスチックフィルムを移送しつつ、(１)両側縁に一対のＷ字形のガゼット折りを有する帯状フィルムを形成する工程、(２)一方のガゼット折りの内部中央の折り目を切断する工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、(５)帯状フィルムを袋体の幅ごとに熱溶断刃を押し付けて溶断、又は、(５')帯状フィルムを袋体の幅ごとに熱溶着刃を押し付けて溶着したのち切断刃により切断して袋体を分離する工程を有し、次いで、(６)分離された袋体を積み重ね、内部中央の折り目を切断した方の側縁を打抜刃により打ち抜く工程を有する。
図４は、本発明方法の実施の他の態様の工程系統図である。長尺のチューブ状のヒートシール性を有する生分解性プラスチックフィルム９を連続的に移送しつつ、ガゼッター１０を通すことにより両側縁に一対のＷ字形のガゼット折りを有する帯状フィルム１１を形成し、切断刃１２により、一方のガゼット折りの内部中央の折り目を切断する。次いで、図示しない移送手段により、帯状フィルムの送りをピッチ移送に切り替え、両側縁のガゼット折りの間に溶着受け板１５を挿入し、隣接する袋体の境界線の両側端において略Ｖ字形の熱溶着刃１６を押し付け、ガゼット折りされたフィルム２枚ずつを側縁に対して斜方向をなす線状に溶着する。さらに、帯状フィルムを袋体の幅ごとに熱溶断刃１７を押し付けて溶断し、袋体１９を分離する。最後に、分離された袋体を積み重ね、内部中央の折り目を切断した方の側縁を打抜刃により打ち抜いて打ち抜き部６を形成し、新聞古紙回収袋１８を完成する。
【００１２】
本態様においては、(１)ガゼット折りから(５)溶断又は(５')切断までを２工程に分け、例えば、(１)両側縁に一対のＷ字形のガゼット折りを有する帯状フィルムを形成していったん巻き取り、あるいは、(１)両側縁に一対のＷ字形のガゼット折りを有する帯状フィルムを形成し、(２)一方のガゼット折りの内部中央の折り目を切断していったん巻き取り、以後の工程の原反フィルムとして用いることもできる。
本態様の連続工程においては、(１)ガゼット折りが最初の工程、(５)溶断又は(５')切断が最後の工程となるが、中間の(２)折り目の切断及び(４)溶着の各工程は、入れ替えることができる。本発明方法においては、(５)帯状フィルムを袋体の幅ごとに熱溶断刃を押し付けて溶断する工程の代わりに、(５')帯状フィルムを袋体の幅ごとに熱溶着刃を押し付けて２本の平行な熱溶着線で熱溶着し、次いで切断刃により２本の熱溶着線の間を切断することもできる。また、図４に示す態様においては、(４)溶着工程において、上側のフィルム２枚と下側のフィルム２枚をそれぞれ同時に熱溶着しているが、上側のフィルム２枚と下側のフィルム２枚の溶着を別々に分けて行うこともできる。
図４に示す工程により製造された新聞古紙回収袋は、折り畳まれた状態の完成品となるので、そのまま出荷単位枚数を梱包して保管、輸送することができる。
【実施例】
【００１３】
以下に、実施例を挙げて本発明をさらに詳細に説明するが、本発明はこれらの実施例によりなんら限定されるものではない。
実施例１
脂肪族ポリエステル［昭和高分子(株)、ビオノーレＮｏ.５１５１］より、シリンダー温度１５０〜１５５℃、ダイス温度１４５〜１５５℃として、インフレーション法により厚さ３０μｍ、折り幅５４０ｍｍのチューブ状フィルムを製膜した。
得られたフィルムについて、ＪＩＳ Ｚ １７０２ ７.５にしたがって引張試験を行った。縦方向の引張強さ６３.４ＭＰａ、伸び３６０％であり、横方向の引張強さ６１.９ＭＰａ、伸び８２０％であった。
２００ｍｍ×２００ｍｍのフィルムを２枚重ね、２ｍｍ×２００ｍｍのシールバーを用いて、温度１７５℃、圧力２２０ｋＰａ、シール時間０.３秒でヒートシールし、シール部の幅１０ｍｍのダンベルを打ち抜いてヒートシール試験片を作製し、ＪＩＳ Ｚ １７１１ ８.４にしたがってヒートシール強さ試験を行った。ヒートシール強さは、１２Ｎであった。
実施例２
実施例１で製膜したチューブ状フィルムを用いて、図３に示す工程にしたがい、図１に示す形状の新聞古紙回収袋を作製した。袋の寸法は、底縁のガゼット折りの深さａが１１０ｍｍ、底面の長辺の長さｂが３１５ｍｍ、袋の深さｃが３３０ｍｍ、上縁のガゼット折りの深さが１００ｍｍ、上縁中央部の手提げ部打抜幅が２２０ｍｍである。
３個の新聞古紙回収袋に新聞古紙各５ｋｇを収納し、落下試験を行った。床板より１０ｃｍの高さから落下させ、引き続き高さを１０ｃｍきざみで高めて、破袋するまで落下を繰り返した。２個は、１５０ｃｍまで異常がなく、１６０ｃｍの高さから落下させたときに破袋した。残りの１個は、１２０ｃｍまで異常がなく、１３０ｃｍの高さから落下させたときに破袋した。いずれも、新聞古紙回収袋として、十分実用に耐える強度を有している。
【産業上の利用可能性】
【００１４】
本発明の新聞古紙回収袋は、古紙を収納して取り扱うために十分な強度を有し、輸送中の破袋などがなく、使用後は生物学的に分解して消滅するので、処分のための焼却炉などを必要としない。本発明の製造方法によれば、このような新聞古紙回収袋を、一連の工程により、効率よく経済的に製造することができる。
【図面の簡単な説明】
【００１５】
【図１】本発明の新聞古紙回収袋の一態様の平面図及び切断部端面図である。
【図２】本発明の新聞古紙回収袋を開いた状態を示す斜視図である。
【図３】本発明方法の実施の一態様の工程系統図である。
【図４】本発明方法の実施の他の態様の工程系統図である。
【符号の説明】
【００１６】
１  ガゼット折り
２  溶着線
３  溶着線の先端部
４  ガゼット折り
５  手提げ部
６  打ち抜き部
７  溶着線
８  溶着線の先端部
９  生分解性プラスチックフィルム
１０  ガゼッター
１１  帯状フィルム
１２  切断刃
１３  打抜刃
１４  打抜受け板
１５  溶着受け板
１６  熱溶着刃
１７  熱溶断刃
１８  新聞古紙回収袋
１９  袋体
【図１】
2005313968.tif 000003
【図２】
2005313968.tif 000004
【図３】
2005313968.tif 000005
【図４】
2005313968.tif 000006
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
古紙収納時に手提げ部と直方体形状の袋体部が形成されるヒートシール強さが、５Ｎ／１０ｍｍ以上である生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、上縁のガゼット折りの外側と内側のフィルムの左右両側縁部の各一対ごとに、上縁のガゼット内折り端近傍から袋の上縁にまで達する略４５度の斜方向に溶着された溶着線７が形成されてなり、該溶着線７は、上縁のガゼット内折り端近傍において、上縁と平行になるように湾曲して、袋体の側縁の近傍まで達するものであり、他方、底縁のガゼット折りの外側と内側のフィルムの左右両側縁部の各一対ごとに、底縁のガゼット内折り端近傍から底縁まで達する略４５度の斜方向に溶着された溶着線２が形成されてなり、該溶着線２は、底縁のガゼット内折り端近傍において、底縁と平行に湾曲してなるものであり、袋体の側縁まで達するものであり、該袋に新聞５ｋｇを収納して、１２０ｃｍの高さから落下して破損しないことを特徴とする新聞古紙回収袋。
【請求項２】
生分解性プラスチックフィルムが、脂肪族ポリエステルフィルムである請求項１記載の新聞古紙回収袋。
【請求項３】
脂肪族ポリエステルフィルムが、ポリブチレンサクシネート若しくはポリブチレンサクシネートアジペート又はそれらをジイソシアネート化合物を用いて鎖延長した高分子のフィルムである請求項３記載の新聞古紙回収袋。
【請求項４】
長尺のチューブ状のヒートシール性を有する生分解性プラスチックフィルムを移送しつつ、（１）両側縁に一対のＷ字形のガゼット折りを有する帯状フィルムを形成する工程、（２）一方のガゼット折りの内部中央の折り目を切断する工程、（３）内部中央の折り目を切断した方の側縁において、袋体の幅ごとに打抜刃と打抜受け板によりフィルム４枚を打ち抜く工程、（４）両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、及び、（５）帯状フィルムを袋体の幅ごとに熱溶断刃を押し付けて溶断する工程、又は、（５'）帯状フィルムを袋体の幅ごとに熱溶着刃を押し付けて溶着したのち切断刃により切断する工程を有することを特徴とする請求項１記載の新聞古紙回収袋の製造方法。
【請求項５】
長尺のチューブ状のヒートシール性を有する生分解性プラスチックフィルムを移送しつつ、（１）両側縁に一対のＷ字形のガゼット折りを有する帯状フィルムを形成する工程、（２）一方のガゼット折りの内部中央の折り目を切断する工程、（４）両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、（５）帯状フィルムを袋体の幅ごとに熱溶断刃を押し付けて溶断、又は（５'）帯状フィルムを袋体の幅ごとに熱溶着刃を押し付けて溶着したのち切断刃により切断して袋体を分離する工程を有し、次いで、（６）分離された袋体を積み重ね、内部中央の折り目を切断した方の側縁を打抜刃により打ち抜く工程を有することを特徴とする請求項１記載の新聞古紙回収袋の製造方法。
【手続補正２】
【補正対象書類名】明細書
【補正対象項目名】０００４
【補正方法】変更
【補正の内容】
【０００４】
本発明者らは、上記の課題を解決すべく鋭意研究を重ねた結果、古紙収納時に手提げ部と直方体形状の袋体部が形成されるヒートシール性を有する生分解性プラスチックフィルム製の新聞古紙回収袋であって、袋の上縁と底縁にＷ字形のガゼット折りを有し、上縁のガゼット折りから手提げ部が形成され、ガゼット折りの外側と内側のフィルムが各一対ごとに、上縁及び底縁のガゼット内折り端近傍から袋の上縁及び底縁まで斜方向に溶着されてなる新聞古紙回収袋は、一連の製造工程で効率的に製造することができ、かつ、新聞古紙を収納して取り扱うための十分な強度を有することを見いだし、この知見に基づいて本発明を完成するに至った。
すなわち、本発明は、
（１）古紙収納時に手提げ部と直方体形状の袋体部が形成されるヒートシール強さが、５Ｎ／１０ｍｍ以上である生分解性プラスチックフィルム製の新聞古紙回収袋であって、袋の上縁と底縁にＷ字形のガゼット折りを有し、袋の両側縁が溶断又は溶着され、上縁のガゼット折りが内部中央の折り目で切断され、上縁中央部においてフィルムが打ち抜かれて手提げ部が形成され、上縁のガゼット折りの外側と内側のフィルムの左右両側縁部の各一対ごとに、上縁のガゼット内折り端近傍から袋の上縁にまで達する略４５度の斜方向に溶着された溶着線７が形成されてなり、該溶着線７は、上縁のガゼット内折り端近傍において、上縁と平行になるように湾曲して、袋体の側縁の近傍まで達するものであり、他方、底縁のガゼット折りの外側と内側のフィルムの左右両側縁部の各一対ごとに、底縁のガゼット内折り端近傍から底縁まで達する略４５度の斜方向に溶着された溶着線２が形成されてなり、該溶着線２は、底縁のガゼット内折り端近傍において、底縁と平行に湾曲してなるものであり、袋体の側縁まで達するものであり、該袋に新聞５ｋｇを収納して、１２０ｃｍの高さから落下して破損しないことを特徴とする新聞古紙回収袋、
（２）生分解性プラスチックフィルムが、脂肪族ポリエステルフィルムである(１)項記載の新聞古紙回収袋、
（３）脂肪族ポリエステルフィルムが、ポリブチレンサクシネート若しくはポリブチレンサクシネートアジペート又はそれらをジイソシアネート化合物を用いて鎖延長した高分子のフィルムである(２)項記載の新聞古紙回収袋、
（４）長尺のチューブ状のヒートシール性を有する生分解性プラスチックフィルムを移送しつつ、(１)両側縁に一対のＷ字形のガゼット折りを有する帯状フィルムを形成する工程、(２)一方のガゼット折りの内部中央の折り目を切断する工程、(３)内部中央の折り目を切断した方の側縁において、袋体の幅ごとに打抜刃と打抜受け板によりフィルム４枚を打ち抜く工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、及び、(５)帯状フィルムを袋体の幅ごとに熱溶断刃を押し付けて溶断する工程、又は、(５')帯状フィルムを袋体の幅ごとに熱溶着刃を押し付けて溶着したのち切断刃により切断する工程を有することを特徴とする(１)項記載の新聞古紙回収袋の製造方法、及び、
（５）長尺のチューブ状のヒートシール性を有する生分解性プラスチックフィルムを移送しつつ、(１)両側縁に一対のＷ字形のガゼット折りを有する帯状フィルムを形成する工程、(２)一方のガゼット折りの内部中央の折り目を切断する工程、(４)両側縁のガゼット折りの間に溶着受け板を挿入し、隣接する袋体の境界線の両側縁において略Ｖ字形の熱溶着刃を押し付け、ガゼット折りされたフィルム２枚ずつを側縁に対して斜方向をなす線状に溶着する工程、(５)帯状フィルムを袋体の幅ごとに熱溶断刃を押し付けて溶断、又は(５')帯状フィルムを袋体の幅ごとに熱溶着刃を押し付けて溶着したのち切断刃により切断して袋体を分離する工程を有し、次いで、(６)分離された袋体を積み重ね、内部中央の折り目を切断した方の側縁を打抜刃により打ち抜く工程を有することを特徴とする(１)項記載の新聞古紙回収袋の製造方法、
を提供するものである。